(57)【要約】【課題】高反射率を有すると共に、電気鍍金により、平面ディスプレイの画面の解析度を向上させることができる平面ディスプレイの反射膜材料を提供する。【解決手段】銀（Ａｇ）に金（Ａｕ）、銅（Ｃｕ）、パラジウム（Ｐｄ）、白金（Ｐｔ）、チタン（Ｔｉ）のうち少なくとも一つの元素が添加されることを特徴とする。【選択図】　　　　なし【特許請求の範囲】
【請求項１】
銀（Ａｇ）に金（Ａｕ）、銅（Ｃｕ）、パラジウム（Ｐｄ）、白金（Ｐｔ）、チタン（Ｔｉ）のうち少なくとも一つの元素が添加されることを特徴とする平面ディスプレイの反射膜材料。
【請求項２】
銀（Ａｇ）と、金（Ａｕ）と、銅（Ｃｕ）と、パラジウム（Ｐｄ）と、白金（Ｐｔ）と、チタン（Ｔｉ）とからなり、その含有量の関係はＡｇＸＡｕｙＣｕｚＰｄｗＰｔｖＴｉｕで表されると共に、０．１＜ｙ＜１．０（ａｔ％）、０．１＜ｚ＜４．０（ａｔ％）、０．１＜ｗ＜４．０（ａｔ％）、０．１＜ｖ＜４．０（ａｔ％）、０．１＜ｕ＜８．５（ａｔ％）の関係式を満たしており、残量はｘであることを特徴とする請求項１に記載の平面ディスプレイの反射膜材料。
【請求項３】
銀（Ａｇ）と、銅（Ｃｕ）と、白金（Ｐｔ）とからなり、含有量の関係はＡｇｘＣｕｚＰｔｖで表されると共に、０．１＜ｚ＜４．０（ａｔ％）、０．１＜ｖ＜４．０（ａｔ％）の関係式を満たしており、残量はｘであることを特徴とする請求項１に記載の平面ディスプレイの反射膜材料。
【請求項４】
銀（Ａｇ）と、銅（Ｃｕ）と、パラジウム（Ｐｄ）とからなり、含有量の関係はＡｇｘＣｕｚＰｄｗで表されると共に、０．１＜ｚ＜４．０（ａｔ％）、０．１＜ｗ＜４．０（ａｔ％）の関係式を満たしており、残量はｘであることを特徴とする請求項１に記載の平面ディスプレイの反射膜材料。
【請求項５】
銀（Ａｇ）と、金（Ａｕ）と、銅（Ｃｕ）とからなり、含有量の関係はＡｇｘＡｕｙＣｕｚで表されると共に、０．１＜ｙ＜１．０（ａｔ％）、０．１＜ｚ＜４．０（ａｔ％）の関係式を満たしており、残量はｘであることを特徴とする請求項１に記載の平面ディスプレイの反射膜材料。
【請求項６】
銀（Ａｇ）とチタン（Ｔｉ）とからなり、含有量の関係はＡｇｘＴｉｕで表されると共に、０．１＜ｕ＜８．５（ａｔ％）の関係式を満たしており、残量はｘであることを特徴とする請求項１に記載の平面ディスプレイの反射膜材料。
【請求項７】
合金材料に添加量は０．２ａｔ％より少ないのニッケル（Ｎｉ）と、添加量は０．５ａｔ％より少ないのホウ素（Ｂ）と、添加量は２．０ａｔ％より少ないの珪素（Ｓｉ）が添加されることを特徴とする請求項１、２、３、４、５又は６に記載の平面ディスプレイの反射膜材料。
【発明の詳細な説明】
【０００１】
【発明の属する技術分野】
本発明は、高反射率を有すると共に、電気鍍金により、平面ディスプレイの画面の解析度を向上させることができる平面ディスプレイの反射膜材料に関するものである。
【０００２】
【従来の技術】
平面ディスプレイ（Ｆｌａｔ　Ｐａｎｅｌ　Ｄｉｓｐｌａｙ；ＦＰＤ）は薄く、軽く、且つ小さいなどの特徴を有するので、伝統のブラウン管ディスプレイ（Ｃａｔｈｏｄｅ　Ｒａｙ　Ｔｕｂｅ；ＣＲＴ）から換わりつつある。平面ディスプレイの種類は液晶ディスプレイ（Ｌｉｑｕｉｄ　Ｃｒｙｓｔａｌ　Ｄｉｓｐｌａｙ；ＬＣＤ）や、フィールドエミッションディスプレイ（Ｆｉｅｌｄ　Ｅｍｉｓｓｉｏｎ　Ｃｒｙｓｔａｌ　Ｄｉｓｐｌａｙ；ＦＥＤ）や、有機ＥＬディスプレイ（Ｏｒｇａｎｉｃ　　Ｅｌｅｃｔｒｏｌｕｍｉｎｅｓｅｎｃｅ　　Ｄｉｓｐｌａｙ；ＯＬＥＤ）…などがあり、その中、液晶ディスプレイは既に実用化されている製品である。
【０００３】
前記に述べたディスプレイのうち、特に反射型液晶ディスプレイは高消費電力のライトソースモジュールや他の発光部材を使用しなく、光源として光を反射させてディスプレイ制御することによって影像を映し出すと共に、低消費電力化が図れるので、携帯式製品によく使用されている。
【０００４】
上述したように、反射型液晶ディスプレイなどは発光モジュールを備えなく、全て外部光を反射させてディスプレイ制御することによって影像を映し出すので、反射型液晶ディスプレイには優れた反射率を備え、それにより、優れた影像効果を達成することができる。また、現在では如何にして反射型液晶ディスプレイの反射率を向上させるが研究課題である。
【０００５】
又、反射型液晶ディスプレイの基本構造は、上下に対応する一対のガラス基板を有し、そのガラス基板の間に接着材で液晶物質が封入され、上部ガラス基板の底面と下部ガラス基板の上面に夫々透明電極（例えば、ＩＴＯなど）と、カバー層と、配向膜が設けられ、又、上部ガラス基板の上面に順次に偏光フィルターと、相位差プレートが設けられると共に、下部ガラス基盤の底面に反射プレートが設けられる。この反射プレートは表面に微細な粒状構造であるスペーサを有する透明のプレートであり、その透明のプレートには反射膜と粘着層が設けられる。それにより、上部ガラス基板の上方からの入射光が液晶層を通過した後、反射プレートにおける反射膜によって光を反射させると共に、液晶層を再び通過させ、上部ガラス基板に戻る時、液晶層の偏光方向の切換制御により光を通過又は遮断してディスプレイの機能を発揮させる。又、反射プレートにおける反射膜は入射光の反射率と関係があり、高反射率を有する材料を反射膜として使用すれば、反射型平面ディスプレイのディスプレイ効果が向上される。
【０００６】
【本発明が解決しようとする課題】
反射プレートに電気鍍金する反射膜材料はアルミニウム、アルミナ合金、銀、銀合金などが知られている。アルミニウムやアルミナ合金は低コストであるが、特定の可視光の波長範囲では８０％以上の反射率が達成され、図２に示すように、他の可視光の波長範囲では反射率が８０％以下である。図３に示すように、高い反射率を有する銀を使用する場合は、可視光の波長範囲（４００ｎｍ〜８００ｎｍ）では８０％以上の高反射率を達成できるが、銀は耐気候性が悪く、環境中において硫化物又は酸化物を形成しやすいため、ブルーライトが吸収されると共に、ブルーライトの反射率が低下する。更に、図４に示すように、銀に合金元素を添加すれば、耐気候性が向上されると共に、反射率が低下するので、反射型平面ディスプレイのディスプレイ効果が低下してしまう。
【０００７】
上記のことに鑑み提出されたのが本発明であり、高反射率が９０％以上を有し、耐気候性にも優れる平面ディスプレイの反射膜材料を提供することを目的としている。
【０００８】
【課題を解決するための手段】
上記の課題を解決するために、本発明は、
銀（Ａｇ）に金（Ａｕ）、銅（Ｃｕ）、パラジウム（Ｐｄ）、白金（Ｐｔ）、チタン（Ｔｉ）のうち少なくとも一つの元素が添加されることを特徴とする平面ディスプレイの反射膜材料、を提供する。
【０００９】
【発明の実施の形態】
以下、添付図面を参照して本発明の好適な実施の形態を詳細に説明する。
【００１０】
図１は本発明に係わる平面ディスプレイの反射膜材料のＲ（反射率）、Ｔ（透過率）、Ａ（吸収率）と波長との関係を示す参考図である。
【００１１】
本発明の平面ディスプレイの反射膜材料は実施例に示すように、主に銀（Ａｇ）に少なくとも一つの金（Ａｕ）、銅（Ｃｕ）、パラジウム（Ｐｄ）、白金（Ｐｔ）或いはチタン（Ｔｉ）元素を添加することによって高反射率、及び優れた耐気候性を達成するものである。
【００１２】
又、本発明の第一実施例では反射膜材料は銀（Ａｇ）と、金（Ａｕ）と、銅（Ｃｕ）と、パラジウム（Ｐｄ）と、白金（Ｐｔ）と、チタン（Ｔｉ）とからなり、それらの含有量の関係はＡｇｘＡｕｙＣｕｚＰｄｗＰｔｖＴｉｕで表されるとともに、０．１＜ｙ＜１．０（ａｔ％）、０．１＜ｚ＜４．０（ａｔ％）、０．１＜ｗ＜４．０（ａｔ％）、０．１＜ｖ＜４．０（ａｔ％）、０．１＜ｕ＜８．５（ａｔ％）の関係式を満たしており、残量はｘである。
【００１３】
図１示すように、第一実施例の合金材料（Ｒ２カーブ）は可視光の波長範囲（４００ｎｍ〜８００ｎｍ）で９０％以上の反射率を達成できる。又、銀と２ａｔ％の白金と１ａｔ％のパラジウムと２．７ａｔ％の銅から成る合金材料（Ｒ１カーブ）、及び銀と１ａｔ％の白金と２ａｔ％のパラジウムと１．５ａｔ％の銅から成る合金材料（Ｒ３カーブ）は反射率がＲ２カーブに及ばないが、殆ど８０％以上の反射率を達成することができる。
【００１４】
本発明の第二実施例においては（反射膜材料は）、銀（Ａｇ）と、銅（Ｃｕ）と、白金（Ｐｔ）とからなり、それらの含有量の関係はＡｇｘＣｕｚＰｔｖで表されると共に、０．１＜ｚ＜４．０（ａｔ％）、０．１＜ｖ＜４．０（ａｔ％）の関係式を満たしており、残量はｘである。
【００１５】
本発明の第三実施例においては（反射膜材料は）、銀（Ａｇ）と、銅（Ｃｕ）と、パラジウム（Ｐｄ）とからなり、それらの含有量の関係はＡｇｘＣｕｚＰｄｗで表されると共に、０．１＜ｚ＜４．０（ａｔ％）、０．１＜ｗ＜４．０（ａｔ％）の関係式を満たしており、残量はｘである。
【００１６】
本発明の第四実施例においては（反射膜材料は）、銀（Ａｇ）と、金（Ａｕ）と、銅（Ｃｕ）とからなり、それらの含有量の関係はＡｇｘＡｕｙＣｕｚで表されると共に、０．１＜ｙ＜１．０（ａｔ％）、０．１＜ｚ＜４．０（ａｔ％）の関係式を満たしており、残量はｘである。
【００１７】
本発明の第五実施例においては（反射膜材料は）、銀（Ａｇ）とチタン（Ｔｉ）とからなり、それらの含有量の関係はＡｇｘＴｉｕで表されると共に、０．１＜ｕ＜８．５（ａｔ％）の関係式を満たしており、残量はｘである。
【００１８】
上述したように、本発明に使用される銀、金、銅、パラジウム、白金及びチタンは反射膜合金に形成された後、表面が細密で、優れたミラー効果を有するので、高反射率を得ることができる。更に、銀元素に前記金属元素を添加することによって高反射率を維持させると共に、銀の耐気候性を向上させることができるので、結果的に合金材料の安定性が向上されることができる。
【００１９】
前記の合金材料を反射プレートの表面に電気鍍金によって反射膜を形成した後、反射膜の厚さは約１５００Åとなる。実際のテストでは、可視光の波長範囲が３８０ｎｍ〜８００ｎｍになり、特にブルーライトの光、反射率は９０％以上であることがわかった。又、図１と図２に示すように、本発明によれば確かに優れた反射率、高付着性及び化学安定性を有する反射膜を提供することができる。前記銀と、金と、銅と、パラジウムと、白金とチタンからなる合金材料にはニッケル（Ｎｉ）、ホウ素（Ｂ）、珪素（Ｓｉ）元素のうちの少なくとも一つを添加しても良く、その場合、ニッケル（Ｎｉ）の添加量を０．２ａｔ％より少なく、ホウ素（Ｂ）の添加量を０．５ａｔ％より少なく、珪素（Ｓｉ）の添加量を２．０ａｔ％より少なく、することにより、合金材料が更に細微化される。
【００２０】
【発明の効果】
本発明は以上説明したようになるから、次のような特徴を有する。
本発明は銀（Ａｇ）に金（Ａｕ）、銅（Ｃｕ）、パラジウム（Ｐｄ）、白金（Ｐｔ）、チタン（Ｔｉ）のうち、少なくとも一つの元素が添加されることによって高反射率と高付着性を有するので、反射型平面液晶ディスプレイに入射した外部光源が高効的に反射し、ディスプレイ効果が向上される。
【００２１】
又、本発明は銅を元素として使用すれば、ガラス基板の合金の付着性が向上され、更に、ニッケル（Ｎｉ）、ホウ素（Ｂ）、珪素（Ｓｉ）のうち、少なくとも一つの元素を添加すれば、合金材料はより精細化される。
【図面の簡単な説明】
【図１】本発明に係わる平面ディスプレイの反射膜材料のＲ（反射率）、Ｔ（透過率）、Ａ（吸収率）と波長との関係うを示す参考図である。
【図２】従来の異なる厚さを有するアルミニウムの反射膜材料の反射率と波長との関係を示す参考図である。
【図３】従来の銀の反射膜材料の反射率と波長との関係を示す参考図である。
【図４】従来の銀合金の反射膜材料の反射率と波長との関係を示す参考図である。
【図１】
2004076068.tif 000002
【図２】
2004076068.tif 000003
【図３】
2004076068.tif 000004
【図４】
2004076068.tif 000005